(57)【要約】【課題】短波光の波長３５０〜４５０ｎｍ、低エネルギーによる画像露光タイプの光重合型の感光性平版印刷版材料を用いるにもかかわらず、低ｐＨでの現像処理でも高感度で、非画像部の地汚れ耐性、スラッジ発生耐性、に優れた、平板印刷版作成方法、および感光性平版印刷版材料の処理方法を提供する。また、機上現像印刷でも高感度で、耐刷性、白色光安全性、に優れた平板印刷版作成方法（更には平版印刷方法）を提供する。【解決手段】支持体上に、３５０〜４５０ｎｍに吸収極大をもつ分光増感剤、重合開始剤、共開始剤、重合性モノマー、及び高分子結合材を含有する感光層を最外層として有する感光性平版印刷版材料を、露光時の該感光性平版印刷版材料の版面の温度５０℃〜１３０℃の範囲でレーザー光源により画像情報を露光する工程を有することを特徴とする平板印刷版作成方法。【選択図】なし【特許請求の範囲】
【請求項１】
支持体上に、３５０〜４５０ｎｍに吸収極大をもつ分光増感剤、重合開始剤、共開始剤、重合性モノマー、及び高分子結合材を含有する感光層を最外層として有する感光性平版印刷版材料を、露光時の該感光性平版印刷版材料の版面の温度５０℃〜１３０℃の範囲でレーザー光源により画像情報を露光する工程を有することを特徴とする平板印刷版作成方法。
【請求項２】
支持体上に、３５０〜４５０ｎｍに吸収極大をもつ分光増感剤、重合開始剤、共開始剤、重合性モノマー、及び高分子結合材を含有する感光層を最外層として有する感光性平版印刷版材料を、露光時の該感光性平版印刷版材料の版面の温度５０℃〜１３０℃の範囲でレーザー光源により画像情報を露光し、水溶性樹脂及び界面活性剤を含有し温度２５℃でのｐＨが３．０〜９．０である水溶液により未露光部を除去し、平版印刷版を得ることを特徴とする感光性平版印刷版材料の処理方法。
【請求項３】
支持体上に、３５０〜４５０ｎｍに吸収極大をもつ分光増感剤、重合開始剤、共開始剤、重合性モノマー、及び高分子結合材を含有する感光層を最外層として有する感光性平版印刷版材料を、露光時の該感光性平版印刷版材料の版面の温度５０℃〜１３０℃の範囲でレーザー光源により画像情報を露光し、印刷インキと湿し水とを供給して非画像部を除去することを特徴とする平板印刷版作成方法。
【発明の詳細な説明】
【技術分野】
【０００１】
本発明は、本発明は、いわゆるコンピューター・トゥ・プレート（ｃｏｍｐｕｔｅｒ−ｔｏ−ｐｌａｔｅ：以下において、「ＣＴＰ」という。）システムに用いられる感光性平版印刷版材料を用いた画像形成方法、感光性平版印刷版材料の処理方法、および、平版印刷方法に関し、特に、波長３５０〜４５０ｎｍのレーザー光での特定の露光に適した特定の感光性平版印刷版材料を用いた、平板印刷版作成方法および感光性平版印刷版材料の処理方法に関する。
【背景技術】
【０００２】
近年、画像情報をコンピューターを用いて電子的に処理、蓄積、出力する、デジタル化技術が広く普及し、オフセット印刷用の印刷版の作製技術においては、デジタル化された画像情報に従って、指向性の高いレーザー光を走査し、直接感光性平版印刷版材料に記録するいわゆるＣＴＰシステムが開発され、実用化が進展している。
【０００３】
これらのうち、比較的高い耐刷力を要求される印刷の分野においては、重合可能な化合物を含む重合型の感光層を有するネガ型の感光性平版印刷版材料を用いることが知られている（例えば特許文献１、２参照。）。
【０００４】
重合型の感光層に用いられる光源としては、Ａｒレーザー（４８８ｎｍ）やＹＤ−ＹＡＧ（５３２ｎｍ）のような光源が知られているが、これらの光源を用いた製版においては出力が十分高くないことなどから製版工程の生産性を上げるには不充分であり、またセーフライトの使用の面からも作業性が不充分であった。
【０００５】
一方、近年高出力かつ小型の短波光（波長３５０〜４５０ｎｍ）の範囲内で連続発信可能なレーザーが容易に入手できるようになっている。そして、上記の生産性、セーフライト性などを改善するため、これらの短波光のレーザーに適する感光性平版印刷版材料が開発されている。例えば、感光層にビイミダゾールを含む感光性平版印刷版材料が知られており、さらに、高感度で、低昇華性の光重合性組成物として、例えば、アルキル基などの置換基を有するアリール基を含むヘキサアリールビイミダゾール化合物を含む光重合性組成物が知られている（例えば特許文献３、４参照。）。
【０００６】
しかし、これら上記の、短波光のレーザーに適する短波光（波長３５０〜４５０ｎｍ）画像露光タイプの光重合型の感光性平版印刷版材料は通常、画像露光の後、必要に応じ加熱処理を行った後、酸素遮断層除去のための水洗、未露光部分（非画像部分）を溶解除去するための現像処理、水洗処理、非画像部の親水化のためのフィニッシャーガム処理を行い、平版印刷版を得ている。この感光性平版印刷版材料から平版印刷版を作製する際、感光層のうち未露光部の感光層を完全に除去する為、即ち現像を行う為に、通常、水系アルカリ現像液として、ｐＨ１２．５以上で用いられることが一般的であった。
【０００７】
ところが、近年に至り、作業性、安全性、環境適性等の観点からより低いｐＨの現像液での処理が望まれる様になってきている。しかしながら、このような比較的低ｐＨの現像液は、基本的に感光層の溶解力が乏しいため、例えば、十分に現像が進まない、非画像部に汚れを生じやすい等の問題があった。
【０００８】
そして、上記の光重合型の感光性平版印刷版材料については、赤外光画像露光タイプの赤外版材については高出力レーザーを使用するので、保護層無しの版材も実用化されているが、特に、短波光、バイオレット版材である短波光（波長３５０〜４５０ｎｍ）画像露光タイプの光重合型の感光性平版印刷版材料についてはレーザー出力が未だ不充分なので、保護層をつけて酸素から保護して酸素によりラジカル発生が抑制される事を防止させることにより高感度化させて画像形成させる必要があり、そのため、保護層無しとすることができず、保護層無しの版材は実用化されていなかった。
【０００９】
しかしながら、保護層があると、「低いｐＨの現像液での現像処理、平版印刷版、印刷」の処理、いわゆる、ケミカルフリー現像処理（ガム現像処理）においては、現像が遅れ、スラッジも増えてしまう、また印刷の際、非画像部の地汚れも増えてしまう、という問題があった。
【００１０】
また、保護層があると、機上で現像印刷してしまう機上現像印刷においては、現像不良、カブリが発生してしまい実用化は不可能であった。
【特許文献１】特開平１−１０５２３８号公報
【特許文献２】特開平２−１２７４０４号公報
【特許文献３】特開２００１−１９４７８２号公報
【特許文献４】特開２００４−１３７１５２号公報
【発明の開示】
【発明が解決しようとする課題】
【００１１】
本発明者は鋭意検討の結果、従来は保護層がなく感光層を最外層として有すると酸素が透過して重合しにくくなり低感度化するところ、保護層がなく感光層を最外層として有する感光性平版印刷版材料でも露光時に加温することによりバイオレットレーザー（３５０〜４５０ｎｍ）露光でも大量のラジカルが発生し重合が可能で高感度化できること、またラジカル発生速度と消滅速度の差から平版印刷版の形成が可能になること、を見出した。
【００１２】
即ち、「短波光（波長３５０〜４５０ｎｍ）画像露光タイプの光重合型の感光性平版印刷版材料でも、露光時の感光性平版印刷版材料の温度を高くすることにより、３５０〜４５０ｎｍ光の露光でも、保護層がなくても高感度化できたことで、保護層がなくてしかも高感度であるので、特には、低ｐＨ現像処理対応でも、高感度で、地汚れ耐性、スラッジ耐性、に優れて迅速に印刷版材料を得ることができ、また、保護層がなくてしかも高感度であるので、機上現像印刷対応でも、地汚れ耐性、耐刷性、白色光安全性、に優れて迅速に機上現像印刷ができる事を見出し本発明に至ったものである。
【００１３】
本発明は、上記課題に鑑みなされたものであり、本発明の目的は、
短波光の波長３５０〜４５０ｎｍ、低エネルギーによる画像露光タイプの光重合型の感光性平版印刷版材料を用いるにもかかわらず、特定な感光性平版印刷版材料を用い特定な画像露光をする画像形成方法によって高感度化することにより、
低ｐＨでの現像処理でも高感度で、非画像部の地汚れ耐性、スラッジ発生耐性、に優れた、平板印刷版作成方法、および感光性平版印刷版材料の処理方法を提供することにある。
【００１４】
また、機上現像印刷でも高感度で、耐刷性、白色光安全性、に優れた平板印刷版作成方法（更には平版印刷方法）を提供することにある。
【課題を解決するための手段】
【００１５】
本発明の上記目的は、下記の構成により達成される。
【００１６】
１．支持体上に、３５０〜４５０ｎｍに吸収極大をもつ分光増感剤、重合開始剤、共開始剤、重合性モノマー、及び高分子結合材を含有する感光層を最外層として有する感光性平版印刷版材料を、露光時の該感光性平版印刷版材料の版面の温度５０℃〜１３０℃の範囲でレーザー光源により画像情報を露光する工程を有することを特徴とする平板印刷版作成方法。
【００１７】
２．支持体上に、３５０〜４５０ｎｍに吸収極大をもつ分光増感剤、重合開始剤、共開始剤、重合性モノマー、及び高分子結合材を含有する感光層を最外層として有する感光性平版印刷版材料を、露光時の該感光性平版印刷版材料の版面の温度５０℃〜１３０℃の範囲でレーザー光源により画像情報を露光し、水溶性樹脂及び界面活性剤を含有し温度２５℃でのｐＨが３．０〜９．０である水溶液により未露光部を除去し、平版印刷版を得ることを特徴とする感光性平版印刷版材料の処理方法。
【００１８】
３．支持体上に、３５０〜４５０ｎｍに吸収極大をもつ分光増感剤、重合開始剤、共開始剤、重合性モノマー、及び高分子結合材を含有する感光層を最外層として有する感光性平版印刷版材料を、露光時の該感光性平版印刷版材料の版面の温度５０℃〜１３０℃の範囲でレーザー光源により画像情報を露光し、印刷インキと湿し水とを供給して非画像部を除去することを特徴とする平板印刷版作成方法。
【発明の効果】
【００１９】
本発明によれば、短波光の波長３５０〜４５０ｎｍ、低エネルギーによる画像露光タイプの光重合型の感光性平版印刷版材料を用いるにもかかわらず、特定な感光性平版印刷版材料を用い特定な画像露光をする画像形成方法によって高感度化することにより、低ｐＨでの現像処理でも高感度で、非画像部の地汚れ耐性、スラッジ発生耐性、に優れた、平板印刷版作成方法、および感光性平版印刷版材料の処理方法を提供することができる。
【００２０】
また、機上現像印刷でも高感度で、耐刷性、白色光安全性、に優れた平板印刷版作成方法（更には平版印刷方法）を提供することができる。
【発明を実施するための最良の形態】
【００２１】
以下、本発明を実施するための最良の形態について説明するが、本発明はこれらに限定されない。
【００２２】
以下、本発明の構成要素等に従って詳細に説明する。
【００２３】
《感光性平版印刷版材料》
本発明に係る感光性平版印刷版材料は、支持体上に、３５０〜４５０ｎｍに吸収極大をもつ分光増感剤、重合開始剤、共開始剤、重合性モノマー、及び高分子結合材を含有する感光層を最外層として有することを特徴とする。
【００２４】
〈感光層〉
本発明に係る感光層は、支持体上に、３５０〜４５０ｎｍに吸収極大をもつ分光増感剤、重合開始剤、共開始剤、重合性モノマー、及び高分子結合材を含有する。
【００２５】
（重合開始剤）
本発明に係る感光層は、重合開始剤を含有する。
【００２６】
本発明に係る重合開始剤としては、光熱によりラジカル種等を生成するとの反応を契機として重合性モノマー重合反応を開始し得る広範囲の化合物が使用できる。
【００２７】
本発明に係る重合開始剤として、ヘキサアリールビイミダゾールが好ましく用いられる。本発明において用いられるヘキサアリールビイミダゾール（ＨＡＢＩ、トリアリール−イミダゾールの二量体）化合物類の製造方法はＤＥ１，４７０，１５４に記載されており、そして光重合可能な組成物中でのそれらの使用はＥＰ２４，６２９、ＥＰ１０７，７９２、ＵＳ４，４１０，６２１、ＥＰ２１５，４５３およびＤＥ３，２１１，３１２に記述されている。好ましい誘導体は例えば、２，４，５，２’，４’，５’−ヘキサフェニルビイミダゾール、２，２’−ビス（２−クロロフェニル）−４，５，４’，５’−テトラフェニルビイミダゾール、２，２’−ビス（２−ブロモフェニル）−４，５，４’，５’−テトラフェニルビイミダゾール、２，２’−ビス（２，４−ジクロロフェニル）−４，５，４’，５’−テトラフェニルビイミダゾール、２，２’−ビス（２−クロロフェニル）−４，５，４’，５’−テトラキス（３−メトキシフェニル）ビイミダゾール、２，２’−ビス（２−クロロフェニル）−４，５，４’，５’−テトラキス（３，４，５−トリメトキシフェニル）−ビイミダゾール、２，５，２’，５’−テトラキス（２−クロロフェニル）−４，４’−ビス（３，４−ジメトキシフェニル）ビイミダゾール、２，２’−ビス（２，６−ジクロロフェニル）−４，５，４’，５’−テトラフェニルビイミダゾール、２，２’−ビス（２−ニトロフェニル）−４，５，４’，５’−テトラフェニルビイミダゾール、２，２’−ジ−ｏ−トリル−４，５，４’，５’−テトラフェニルビイミダゾール、２，２’−ビス（２−エトキシフェニル）−４，５，４’，５’−テトラフェニルビイミダゾールおよび２，２’−ビス（２，６−ジフルオロフェニル）−４，５，４’，５’−テトラフェニルビイミダゾールである。
【００２８】
本発明においては、重合開始剤として、ヘキサアリールビイミダゾールに加えて他種の重合開始剤を併用することも出来る。例えばチタノセン化合物、モノアルキルトリアリールボレート化合物、鉄アレーン錯体化合物、ポリハロゲン化合物が好ましく用いられる。
【００２９】
チタノセン化合物としては、特開昭６３−４１４８３、特開平２−２９１に記載される化合物等が挙げられるが、更に好ましい具体例としては、ビス（シクロペンタジエニル）−Ｔｉ−ジ−クロライド、ビス（シクロペンタジエニル）−Ｔｉ−ビス−フェニル、ビス（シクロペンタジエニル）−Ｔｉ−ビス−２，３，４，５，６−ペンタフルオロフェニル、ビス（シクロペンタジエニル）−Ｔｉ−ビス−２，３，５，６−テトラフルオロフェニル、ビス（シクロペンタジエニル）−Ｔｉ−ビス−２，４，６−トリフルオロフェニル、ビス（シクロペンタジエニル）−Ｔｉ−ビス−２，６−ジフルオロフェニル、ビス（シクロペンタジエニル）−Ｔｉ−ビス−２，４−ジフルオロフェニル、ビス（メチルシクロペンタジエニル）−Ｔｉ−ビス−２，３，４，５，６−ペンタフルオロフェニル、ビス（メチルシクロペンタジエニル）−Ｔｉ−ビス−２，３，５，６−テトラフルオロフェニル、ビス（メチルシクロペンタジエニル）−Ｔｉ−ビス−２，６−ジフルオロフェニル（ＩＲＵＧＡＣＵＲＥ７２７Ｌ：チバ・ジャパン社製）、ビス（シクロペンタジエニル）−ビス（２，６−ジフルオロ−３−（ピリ−１−イル）フェニル）チタニウム（ＩＲＵＧＡＣＵＲＥ７８４：チバ・ジャパン社製）、ビス（シクロペンタジエニル）−ビス（２，４，６−トリフルオロ−３−（ピリ−１−イル）フェニル）チタニウムビス（シクロペンタジエニル）−ビス（２，４，６−トリフルオロ−３−（２−５−ジメチルピリ−１−イル）フェニル）チタニウム等が挙げられる。
【００３０】
モノアルキルトリアリールボレート化合物としては、特開昭６２−１５０２４２、特開昭６２−１４３０４４に記載される化合物等挙げられるが、更に好ましい具体例としては、テトラ−ｎ−ブチルアンモニウム・ｎ−ブチル−トリナフタレン−１−イル−ボレート、テトラ−ｎ−ブチルアンモニウム・ｎ−ブチル−トリフェニル−ボレート、テトラ−ｎ−ブチルアンモニウム・ｎ−ブチル−トリ−（４−ｔｅｒｔ−ブチルフェニル）−ボレート、テトラ−ｎ−ブチルアンモニウム・ｎ−ヘキシル−トリ−（３−クロロ−４−メチルフェニル）−ボレート、テトラ−ｎ−ブチルアンモニウム・ｎ−ヘキシル−トリ−（３−フルオロフェニル）−ボレート等が挙げられる。
【００３１】
鉄アレーン錯体化合物としては、特開昭５９−２１９３０７に記載される化合物等挙げられるが、更に好ましい具体例としては、η−ベンゼン−（η−シクロペンタジエニル）鉄ヘキサフルオロホスフェート、η−クメン−（η−シクロペンタジエニル）鉄ヘキサフルオロホスフェート、η−フルオレン−（η−シクロペンタジエニル）鉄ヘキサフルオロホスフェート、η−ナフタレン−（η−シクロペンタジエニル）鉄ヘキサフルオロホスフェート、η−キシレン−（η−シクロペンタジエニル）鉄ヘキサフルオロホスフェート、η−ベンゼン−（η−シクロペンタジエニル）鉄テトラフルオロボレート等が挙げられる。
【００３２】
ポリハロゲン化合物としては、トリハロゲンメチル基、ジハロゲンメチル基又はジハロゲンメチレン基を有する化合物が好ましく用いられ、特に下記一般式（ＰＩＨ１）で表されるハロゲン化合物及び上記基がオキサジアゾール環に置換した化合物が好ましく用いられる。
【００３３】
この中でもさらに、下記一般式（ＰＩＨ２）で表されるハロゲン化合物が特に好ましく用いられる。
【００３４】
一般式（ＰＩＨ１）    Ｒ１−ＣＹ２−（Ｃ＝Ｏ）−Ｒ２
式中、Ｒ１は、水素原子、ハロゲン原子、アルキル基、アリール基、アシル基、アルキルスルホニル基、アリールスルホニル基、イミノスルホニル基またはシアノ基を表す。Ｒ２は一価の置換基を表す。Ｒ１とＲ２が結合して環を形成してもかまわない。Ｙ２はハロゲン原子を表す。
【００３５】
一般式（ＰＩＨ２）    ＣＹ３−（Ｃ＝Ｏ）−Ｘ−Ｒ３
式中、Ｒ３は、一価の置換基を表す。Ｘは、−Ｏ−、−ＮＲ４−を表す。Ｒ４は、水素原子、アルキル基を表す。Ｒ３とＲ４が結合して環を形成してもかまわない。Ｙ３はハロゲン原子を表す。これらの中でも特にポリハロゲンアセチルアミド基を有するものが好ましく用いられる。
【００３６】
又、ポリハロゲンメチル基がオキサジアゾール環に置換した化合物も好ましく用いられる。さらに、特開平５−３４９０４号公報、同−４５８７５号公報、同８−２４０９０９号公報に記載のオキサジアゾール化合物も好ましく用いられる。
【００３７】
ビイミダゾール化合物は、ビイミダゾールの誘導体であり、例えば特開２００３−２９５４２６号公報に記載される化合物等が挙げられる。
【００３８】
その他に任意の重合開始剤の併用が可能である。例えばＪ．コーサー（Ｊ．Ｋｏｓａｒ）著「ライト・センシテイブ・システムズ」第５章に記載されるようなカルボニル化合物、有機硫黄化合物、過硫化物、レドックス系化合物、アゾ並びにジアゾ化合物、ハロゲン化合物、光還元性色素などが挙げられる。更に具体的な化合物は英国特許１，４５９，５６３号に開示されている。
【００３９】
即ち、併用が可能な重合開始剤としては、次のようなものを使用することができる。
【００４０】
ベンゾインメチルエーテル、ベンゾイン−ｉ−プロピルエーテル、α，α−ジメトキシ−α−フェニルアセトフェノン等のベンゾイン誘導体；ベンゾフェノン、２，４−ジクロロベンゾフェノン、ｏ−ベンゾイル安息香酸メチル、４，４’−ビス（ジメチルアミノ）ベンゾフェノン等のベンゾフェノン誘導体；２−クロロチオキサントン、２−ｉ−プロピルチオキサントン等のチオキサントン誘導体；２−クロロアントラキノン、２−メチルアントラキノン等のアントラキノン誘導体；Ｎ−メチルアクリドン、Ｎ−ブチルアクリドン等のアクリドン誘導体；α，α−ジエトキシアセトフェノン、ベンジル、フルオレノン、キサントン、ウラニル化合物の他、特公昭５９−１２８１号、同６１−９６２１号ならびに特開昭６０−６０１０４号記載のトリアジン誘導体；特開昭５９−１５０４号、同６１−２４３８０７号記載の有機過酸化物；特公昭４３−２３６８４号、同４４−６４１３号、同４４−６４１３号、同４７−１６０４号ならびに米国特許３，５６７，４５３号記載のジアゾニウム化合物；米国特許２，８４８，３２８号、同２，８５２，３７９号ならびに同２，９４０，８５３号記載の有機アジド化合物；特公昭３６−２２０６２ｂ号、同３７−１３１０９号、同３８−１８０１５号ならびに同４５−９６１０号記載のｏ−キノンジアジド類；特公昭５５−３９１６２号、特開昭５９−１４０２３号ならびに「マクロモレキュルス（Ｍａｃｒｏｍｏｌｅｃｕｌｅｓ）」１０巻，１３０７頁（１９７７年）記載の各種オニウム化合物；特開昭５９−１４２２０５号記載のアゾ化合物；特開平１−５４４４０号、ヨーロッパ特許１０９，８５１号、同１２６，７１２号ならびに「ジャーナル・オブ・イメージング・サイエンス（Ｊ．Ｉｍａｇ．Ｓｃｉ．）」３０巻，１７４頁（１９８６年）記載の金属アレン錯体；特願平４−５６８３１号及び同４−８９５３５号記載の（オキソ）スルホニウム有機硼素錯体；「コーディネーション・ケミストリー・レビュー（Ｃｏｏｒｄｉｎａｔｉｏｎ  Ｃｈｅｍｉｓｔｒｙ  Ｒｅｖｉｅｗ）」８４巻，８５〜２７７頁（１９８８年）ならびに特開平２−１８２７０１号記載のルテニウム等の遷移金属を含有する遷移金属錯体；特開平３−２０９４７７号記載の２，４，５−トリアリールイミダゾール二量体；四臭化炭素、特開昭５９−１０７３４４号記載の有機ハロゲン化合物、等。
【００４１】
本発明に係る重合開始剤の含有量（重合開始剤の総量）は重合可能なエチレン性不飽和結合含有化合物に対して、０．１質量％〜２０質量％が好ましく０．５質量％〜１５質量％が特に好ましい。
【００４２】
（共開始剤）
本発明に係る感光層は、共開始剤を含有する。
【００４３】
本発明に係る共開始剤として、下記一般式（１）で表される化合物を含有することが好ましい。
【００４４】
ここで、「共開始剤」とは、後述する重合開始剤の反応を契機として進行する重合反応を促進する機能を有する化合物をいう。
【００４５】
【化１】
2009276599.tif 000002
【００４６】
〔式中、Ｘは酸素原子、−ＮＲ１−又はセレンを表し、Ｒ１は置換基を有してもよいアルキル基、又は置換基を有してもよいアリール基を表し、ＹはＮ＝Ｃ−Ｘ部分と共に５員ヘテロ環を形成する原子団を表し、Ｙは更に置換基を有してもよい。〕
本発明において共開始剤として用いられる一般式（１）で表される化合物は、より具体的には、下記一般式（２）〜（６）で表される化合物であることが好ましい。
【００４７】
【化２】
2009276599.tif 000003
【００４８】
〔Ｒ１は置換基を有してもよいアルキル基、又は置換基を有してもよいアリール基を表し、Ｒ２は、水素原子、置換基を有してもよいアルキル基、又は置換基を有してもよいアリール基を表す。〕
【００４９】
【化３】
2009276599.tif 000004
【００５０】
〔Ｒ２は水素原子、置換基を有してもよいアルキル基、又は置換基を有してもよいアリール基を表す。〕
【００５１】
【化４】
2009276599.tif 000005
【００５２】
〔Ｒ１は置換基を有してもよいアルキル基、又は置換基を有してもよいアリール基を表す。〕
【００５３】
【化５】
2009276599.tif 000006
【００５４】
〔Ｒ２、Ｒ３は、それぞれ独立に水素原子、置換基を有してもよいアルキル基、又は置換基を有してもよいアリール基を表す。〕
【００５５】
【化６】
2009276599.tif 000007
【００５６】
〔Ｒ１は置換基を有してもよいアルキル基、又は置換基を有してもよいアリール基を表す。Ｒ４〜Ｒ７は、水素原子、ハロゲン原子、アルコキシル基、ジアルキルアミノ基、置換基を有してもよいアルキル基、又は置換基を有してもよいアリール基を表す。〕
一般式（１）〜（６）において、Ｘは酸素原子、−ＮＲ１−、またはセレンを表し、ＹはＮ＝Ｃ−Ｘ部分と共に５員ヘテロ環を形成する原子団を表し、Ｙはさらに置換基を有してもよい。
【００５７】
Ｒ１〜Ｒ３は置換基を有してもよいアルキル基、又は置換基を有してもよいアリール基を表す。
【００５８】
Ｒ４〜Ｒ７は、水素原子、ハロゲン原子、アルコキシル基、ジアルキルアミノ基、置換基を有してもよいアルキル基、または置換基を有してもよいアリール基を表す。
【００５９】
上記の置換基を有していてもよいアルキル基は特に限定は無いが、メチル基、エチル基、ｎ−プロピル基、ｉｓｏ−プロピル基、ｎ−ブチル基、ｉｓｏ−ブチル基、ｔｅｒｔ−ブチル基、ｎ−ペンチル基、ｎ−ヘキシル基、シクロヘキシル基、２−エチルヘキシル基、オクチル基、ノニル基、デシル基等の直鎖、分岐、環状アルキル基と、これらに任意の置換基を有するものが例として挙げられる。これらアルキル基に置換可能な置換基としては特に限定は無いが、アルキル基、アルコキシ基、アルキルアミノ基、ジアルキルアミノ基、ハロゲン、アリール基、アラルキル基等が例として挙げられる。
【００６０】
好ましい例としては、メチル基、エチル基、ｎ−ブチル基、ｔ−ブチル基、メトキシメチル基、メトキシエチル基、ベンジル基、クロロメチル基等が挙げられる。
【００６１】
上記の置換基を有していてもよいアリール基は、フェニル基、ナフチル基とこれらに任意の置換基を有するものが例として挙げられる。これらアリール基に置換可能な置換基としては特に限定は無いが、アルキル基、アルコキシ基、アルキルアミノ基、ジアルキルアミノ基、ハロゲン、アリール基、アラルキル基等が例として挙げられる。好ましい例としては、フェニル基、トリル基、メトキシフェニル基、クロロフェニル基、ｔ−ブチルフェニル基、ジアルキルアミノフェニル基等が挙げられる。
【００６２】
以下、上記一般式（１）〜（６）で表される化合物の具体例を挙げるが、これらに限定されるものではない。
【００６３】
【化７】
2009276599.tif 000008
【００６４】
【化８】
2009276599.tif 000009
【００６５】
【化９】
2009276599.tif 000010
【００６６】
【化１０】
2009276599.tif 000011
【００６７】
【化１１】
2009276599.tif 000012
【００６８】
これらの一般式（１）〜（６）で表される化合物の使用量は感光層の全固形分の質量に対し、好ましくは０．０１〜２０質量％、より好ましくは０．１〜１５質量％である。さらに好ましくは１．０〜１０質量％である。
【００６９】
（共開始剤：トリブロモアセチルアミド化合物）
又、本発明に係る感光性平版印刷版材料は、感光層に、共開始剤として、トリブロモアセチルアミド化合物を含有することができる。
【００７０】
以下、本発明において用いることが出来るトリブロモアセチルアミド化合物の具体例を挙げるが、これらに限定されるものではない。
【００７１】
【化１２】
2009276599.tif 000013
【００７２】
【化１３】
2009276599.tif 000014
【００７３】
【化１４】
2009276599.tif 000015
【００７４】
【化１５】
2009276599.tif 000016
【００７５】
【化１６】
2009276599.tif 000017
【００７６】
【化１７】
2009276599.tif 000018
【００７７】
これらの本発明に係るトリブロモアセチルアミド化合物の使用量は感光層の全固形分の質量に対し、好ましくは０．０１〜２０質量％、より好ましくは０．１〜１５質量％である。さらに好ましくは０．３〜１０質量％である。
【００７８】
なお、本発明においては、本発明に係る技術分野において従来公知の各種共開始剤、例えば、特開平０８−２５４８２１号及び特開２００５−０６２４８２号公報に開示されている共開始剤を併用することも出来る。
【００７９】
（重合性モノマー）
本発明に係る感光層は、重合性モノマーを含有する。
【００８０】
本発明に係る重合性モノマーとは、画像露光による重合開始剤の反応の生成物を契機として重合し得る化合物（単量体）である。本発明に係る重合性モノマーとしては、本発明に係る重合開始剤から生成するラジカル種等との反応を契機として重合反応が開始し得る広範囲の化合物が使用できる。
【００８１】
本発明に係る重合性モノマーとして、好ましく用いられるのは、エチレン性不飽和結合含有化合物であって、重合可能な化合物であり、一般的なラジカル重合性のモノマー類、紫外線硬化樹脂に一般的に用いられる分子内に付加重合可能なエチレン性二重結合を複数有する多官能モノマー類や、多官能オリゴマー類である。
【００８２】
本発明に係る重合性モノマーに限定は無いが、好ましいものとして、例えば、２−エチルヘキシルアクリレート、２−ヒドロキシプロピルアクリレート、グリセロールアクリレート、テトラヒドロフルフリルアクリレート、フェノキシエチルアクリレート、ノニルフェノキシエチルアクリレート、テトラヒドロフルフリルオキシエチルアクリレート、テトラヒドロフルフリルオキシヘキサノリドアクリレート、１，３−ジオキサンアルコールのε−カプロラクトン付加物のアクリレート、１，３−ジオキソランアクリレート等の単官能アクリル酸エステル類、或いはこれらのアクリレートをメタクリレート、イタコネート、クロトネート、マレエートに代えたメタクリル酸、イタコン酸、クロトン酸、マレイン酸エステル、例えば、エチレングリコールジアクリレート、トリエチレングルコールジアクリレート、ペンタエリスリトールジアクリレート、ハイドロキノンジアクリレート、レゾルシンジアクリレート、ヘキサンジオールジアクリレート、ネオペンチルグリコールジアクリレート、トリプロピレングリコールジアクリレート、ヒドロキシピバリン酸ネオペンチルグリコールのジアクリレート、ネオペンチルグリコールアジペートのジアクリレート、ヒドロキシピバリン酸ネオペンチルグリコールのε−カプロラクトン付加物のジアクリレート、２−（２−ヒドロキシ−１，１−ジメチルエチル）−５−ヒドロキシメチル−５−エチル−１，３−ジオキサンジアクリレート、トリシクロデカンジメチロールアクリレート、トリシクロデカンジメチロールアクリレートのε−カプロラクトン付加物、１，６−ヘキサンジオールのジグリシジルエーテルのジアクリレート等の２官能アクリル酸エステル類、或いはこれらのアクリレートをメタクリレート、イタコネート、クロトネート、マレエートに代えたメタクリル酸、イタコン酸、クロトン酸、マレイン酸エステル、例えばトリメチロールプロパントリアクリレート、ジトリメチロールプロパンテトラアクリレート、トリメチロールエタントリアクリレート、ペンタエリスリトールトリアクリレート、ペンタエリスリトールテトラアクリレート、ジペンタエリスリトールテトラアクリレート、ジペンタエリスリトールペンタアクリレート、ジペンタエリスリトールヘキサアクリレート、ジペンタエリスリトールヘキサアクリレートのε−カプロラクトン付加物、ピロガロールトリアクリレート、プロピオン酸・ジペンタエリスリトールトリアクリレート、プロピオン酸・ジペンタエリスリトールテトラアクリレート、ヒドロキシピバリルアルデヒド変性ジメチロールプロパントリアクリレート等の多官能アクリル酸エステル酸、或いはこれらのアクリレートをメタクリレート、イタコネート、クロトネート、マレエートに代えたメタクリル酸、イタコン酸、クロトン酸、マレイン酸エステル等を挙げることができる。
【００８３】
また、プレポリマーも上記同様に使用することができる。プレポリマーとしては、後述する様な化合物等を挙げることができ、また、適当な分子量のオリゴマーにアクリル酸、又はメタクリル酸を導入し、光重合性を付与したプレポリマーも好適に使用できる。これらプレポリマーは、１種又は２種以上を併用してもよいし、上述のモノマー及び／又はオリゴマーと混合して用いてもよい。
【００８４】
プレポリマーとしては、例えばアジピン酸、トリメリット酸、マレイン酸、フタル酸、テレフタル酸、ハイミック酸、マロン酸、こはく酸、グルタール酸、イタコン酸、ピロメリット酸、フマル酸、グルタール酸、ピメリン酸、セバシン酸、ドデカン酸、テトラヒドロフタル酸等の多塩基酸と、エチレングリコール、プロピレングルコール、ジエチレングリコール、プロピレンオキサイド、１，４−ブタンジオール、トリエチレングリコール、テトラエチレングリコール、ポリエチレングリコール、グリセリン、トリメチロールプロパン、ペンタエリスリトール、ソルビトール、１，６−ヘキサンジオール、１，２，６−ヘキサントリオール等の多価のアルコールの結合で得られるポリエステルに（メタ）アクリル酸を導入したポリエステルアクリレート類、例えば、ビスフェノールＡ・エピクロルヒドリン・（メタ）アクリル酸、フェノールノボラック・エピクロルヒドリン・（メタ）アクリル酸のようにエポキシ樹脂に（メタ）アクリル酸を導入したエポキシアクリレート類、例えば、エチレングリコール・アジピン酸・トリレンジイソシアネート・２−ヒドロキシエチルアクリレート、ポリエチレングリコール・トリレンジイソシアネート・２−ヒドロキシエチルアクリレート、ヒドロキシエチルフタリルメタクリレート・キシレンジイソシアネート、１，２−ポリブタジエングリコール・トリレンジイソシアネート・２−ヒドロキシエチルアクリレート、トリメチロールプロパン・プロピレングリコール・トリレンジイソシアネート・２−ヒドロキシエチルアクリレートのように、ウレタン樹脂に（メタ）アクリル酸を導入したウレタンアクリレート、例えば、ポリシロキサンアクリレート、ポリシロキサン・ジイソシアネート・２−ヒドロキシエチルアクリレート等のシリコーン樹脂アクリレート類、その他、油変性アルキッド樹脂に（メタ）アクリロイル基を導入したアルキッド変性アクリレート類、スピラン樹脂アクリレート類等のプレポリマーが挙げられる。
【００８５】
本発明に係る感光層には、ホスファゼンモノマー、トリエチレングリコール、イソシアヌール酸ＥＯ（エチレンオキシド）変性ジアクリレート、イソシアヌール酸ＥＯ変性トリアクリレート、ジメチロールトリシクロデカンジアクリレート、トリメチロールプロパンアクリル酸安息香酸エステル、アルキレングリコールタイプアクリル酸変性、ウレタン変性アクリレート等の単量体及び該単量体から形成される構成単位を有する付加重合性のオリゴマー及びプレポリマーを含有することができる。
【００８６】
更に、本発明に併用可能なエチレン性単量体として、少なくとも一つの（メタ）アクリロイル基を含有するリン酸エステル化合物が挙げられる。該化合物は、リン酸の水酸基の少なくとも一部がエステル化された化合物であり、しかも、（メタ）アクリロイル基を有する限り特に限定はされない。
【００８７】
その他に、特開昭５８−２１２９９４号公報、同６１−６６４９号公報、同６２−４６６８８号公報、同６２−４８５８９号公報、同６２−１７３２９５号公報、同６２−１８７０９２号公報、同６３−６７１８９号公報、特開平１−２４４８９１号公報等に記載の化合物などを挙げることができ、更に「１１２９０の化学商品」化学工業日報社、ｐ．２８６〜ｐ．２９４に記載の化合物、「ＵＶ・ＥＢ硬化ハンドブック（原料編）」高分子刊行会、ｐ．１１〜６５に記載の化合物なども本発明においては好適に用いることができる。これらの中で、分子内に２以上のアクリル基又はメタクリル基を有する化合物が本発明においては好ましく、更に分子量が１０，０００以下、より好ましくは５，０００以下のものが好ましい。
【００８８】
また、本発明に係る感光層には、三級アミンモノマーである、分子内に三級アミノ基を含有する付加重合可能なエチレン性二重結合含有化合物を使用することが好ましい。構造上の限定は特に無いが、水酸基を有する三級アミン化合物を、グリシジルメタクリレート、メタクリル酸クロリド、アクリル酸クロリド等で変性したものが好ましく用いられる。具体的には、特開平１−１６５６１３号公報、特開平１−２０３４１３号公報、特開平１−１９７２１３号公報に記載の重合可能な化合物が好ましく用いられる。
【００８９】
さらに本発明では、三級アミンモノマーである、分子内に三級アミノ基を含有する多価アルコール、ジイソシアネート化合物、および分子内にヒドロキシル基と付加重合可能なエチレン性二重結合を含有する化合物の反応生成物を使用することが好ましい。
【００９０】
ここでいう、分子内に三級アミノ基を含有する多価アルコールとしては、トリエタノールアミン、Ｎ−メチルジエタノールアミン、Ｎ−エチルジエタノールアミン、Ｎ−ｎ−ブチルジエタノールアミン、Ｎ−ｔｅｒｔ．−ブチルジエタノールアミン、Ｎ，Ｎ−ジ（ヒドロキシエチル）アニリン、Ｎ，Ｎ，Ｎ’，Ｎ’−テトラ−２−ヒドロキシプロピルエチレンジアミン、ｐ−トリルジエタノールアミン、Ｎ，Ｎ，Ｎ’，Ｎ’−テトラ−２−ヒドロキシエチルエチレンジアミン、Ｎ，Ｎ−ビス（２−ヒドロキシプロピル）アニリン、アリルジエタノールアミン、３−（ジメチルアミノ）−１，２−プロパンジオール、３−ジエチルアミノ−１，２−プロパンジオール、Ｎ，Ｎ−ジ（ｎ−プロピル）アミノ−２，３−プロパンジオール、Ｎ，Ｎ−ジ（ｉｓｏ−プロピル）アミノ−２，３−プロパンジオール、３−（Ｎ−メチル−Ｎ−ベンジルアミノ）−１，２−プロパンジオール等が挙げられるが、これに限定されない。
【００９１】
ジイソシアネート化合物としては、ブタン−１，４−ジイソシアネート、ヘキサン−１，６−ジイソシアネート、２−メチルペンタン−１，５−ジイソシアネート、オクタン−１，８−ジイソシアネート、１，３−ジイソシアナートメチル−シクロヘキサノン、２，２，４−トリメチルヘキサン−１，６−ジイソシアネート、イソホロンジイソシアネート、１，２−フェニレンジイソシアネート、１，３−フェニレンジイソシアネート、１，４−フェニレンジイソシアネート、トリレン−２，４−ジイソシアネート、トリレン−２，５−ジイソシアネート、トリレン−２，６−ジイソシアネート、１，３−ジ（イソシアナートメチル）ベンゼン、１，３−ビス（１−イソシアナート−１−メチルエチル）ベンゼン等が挙げられるが、これに限定されない。
【００９２】
分子内にヒドロキシル基と付加重合可能なエチレン性二重結合とを含有する化合物としては例えば、２−ヒドロキシエチルメタクリレート（ＭＨ−１）、２−ヒドロキシエチルアクリレート（ＭＨ−２）、４−ヒドロキシブチルアクリレート（ＭＨ−４）、２−ヒドロキシプロピレン−１，３−ジメタクリレート（ＭＨ−７）、２−ヒドロキシプロピレン−１−メタクリレート−３−アクリレート（ＭＨ−８）等が挙げられる。
【００９３】
以下に、分子内に三級アミノ基を含有する多価アルコール、ジイソシアネート化合物、および分子内にヒドロキシル基と付加重合可能なエチレン性二重結合を含有する化合物の具体例を、下記の化合物を原料とする反応生成物として示す。これらの反応は、通常のジオール化合物、ジイソシアネート化合物、ヒドロキシル基含有アクリレート化合物の反応で、ウレタンアクリレートを合成する方法と同様に行うことが出来る。
【００９４】
Ｍ−１：トリエタノールアミン（１モル）、ヘキサン−１，６−ジイソシアネート（３モル）、２−ヒドロキシエチルメタクリレート（３モル）の反応生成物
Ｍ−２：トリエタノールアミン（１モル）、イソホロンジイソシアネート（３モル）、２−ヒドロキシエチルアクリレート（３モル）の反応生成物
Ｍ−３：Ｎ−ｎ−ブチルジエタノールアミン（１モル）、１，３−ビス（１−イソシアナート−１−メチルエチル）ベンゼン（２モル）、２−ヒドロキシプロピレン−１−メタクリレート−３−アクリレート（２モル）の反応生成物
Ｍ−４：Ｎ−ｎ−ブチルジエタノールアミン（１モル）、１，３−ジ（イソシアナートメチル）ベンゼン（２モル）、２−ヒドロキシプロピレン−１−メタクリレート−３−アクリレート（２モル）の反応生成物
Ｍ−５：Ｎ−メチルジエタノールアミン（１モル）、トリレン−２，４−ジイソシアネート（２モル）、２−ヒドロキシプロピレン−１，３−ジメタクリレート（２モル）の反応生成物
この他にも、特開平１−１０５２３８号公報、特開平２−１２７４０４号公報に記載の、アクリレート又はアルキルアクリレートが用いることが出来る。
【００９５】
本発明においては、上記重合性モノマーのうち、特に分子内にヒドロキシル基を有する重合性化合物を使用することが、本発明に係る前記課題解決のために好ましい。
【００９６】
本発明において用いることができる分子内にヒドロキシル基を有する重合性化合物としては、下記一般式（ＰＭＯＨ）で表される化合物が好ましい。
【００９７】
【化１８】
2009276599.tif 000019
【００９８】
〔式中、Ｒ１は水素原子またはメチル基を表し、Ｘ１は、−ＣＨ２−ＣＲ２Ｒ３−ＣＨ２−、−（ＣＨ２−ＣＨ（ＯＲ４）−ＣＨ２−Ｏ）ｍ−ＣＨ２−ＣＨ（ＯＲ５）ＣＨ２−、−（ＣＨ（Ｒ６）ＣＨ２Ｏ）ｎ−ＣＨ（Ｒ６）ＣＨ２−、−ＣＯ−Ｘ２−ＣＯ−又は−Ｘ２−を表す。Ｒ２、Ｒ３は、それぞれ独立に、水素原子、アルキル基、置換アルキル基を表す。Ｒ４、Ｒ５、Ｒ６は、それぞれ独立に、水素原子またはアルキル基を表す。Ｘ２は、アリーレン基、アルキレン基、シクロアルキレン基を表す。ｍ及びｎは１〜２０の整数を表す。〕
一般式（ＰＭＯＨ）におけるＲ２〜Ｒ６の好ましいアルキル基としては、例えば、メチル基、エチル基、プロピル基、イソプロピル基、ｔｅｒｔ−ブチル基、ペンチル基、ヘキシル基、オクチル基等が挙げられる。これらの内、好ましくは炭素数１〜１０のアルキル基が挙げられる。特に好ましくは、１〜５のアルキル基が挙げられるが、Ｒ２及びＲ３については、特に炭素数が１〜４のアルキル基が好ましく、Ｒ４〜Ｒ６ついては、特にメチル基が好ましい。
【００９９】
置換アルキルの置換基としては、アリール基（例えば、フェニル基、ナフチル基等）、アルコキシル基（例えば、メトキシ基、エトキシ基、プロピルオキシ基、ペンチルオキシ基、ヘキシルオキシ基等）、アルコキシカルボニル基（例えば、メチルオキシカルボニル基、エチルオキシカルボニル基、ブチルオキシカルボニル基等）、アシル基（例えば、アセチル基、エチルカルボニル基、プロピルカルボニル基、ペンチルカルボニル基、シクロヘキシルカルボニル基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基等）、アミノ基（例えば、アミノ基、エチルアミノ基、ジメチルアミノ基、ブチルアミノ基、シクロペンチルアミノ基、２−エチルヘキシルアミノ基、アニリノ基、ナフチルアミノ基、２−ピリジルアミノ基等）、ハロゲン原子（例えば、フッ素原子、塩素原子、臭素原子等）、等が挙げられる。
【０１００】
これら置換基の中でも好ましくは、アリール基、アミノ基、アミド基、アルコキシカルボニル基及びヒドロキシル基である。
【０１０１】
Ｘ２のアルキレン基としては、例えば、エチレン基、トリメチレン基、テトラメチレン基、プロピレン基、エチルエチレン基、ペンタメチレン基、ヘキサメチレン基、２，２，４−トリメチルヘキサメチレン基等が挙げられる。
【０１０２】
シクロアルキル基としては、例えば、シクロペンチル基、シクロヘキシル基等が挙げられる。
【０１０３】
アリーレン基としては、フェニレン基、ナフチレン基等が挙げられる。
【０１０４】
以下に、本発明に係る一般式（ＰＭＯＨ）で表される化合物の具体的な例を挙げるが、本発明はこれらに限定されない。
【０１０５】
【化１９】
2009276599.tif 000020
【０１０６】
【化２０】
2009276599.tif 000021
【０１０７】
【化２１】
2009276599.tif 000022
【０１０８】
（分光増感剤）
本発明に係る感光層は、分光増感剤として、吸収極大波長が３５０〜４５０ｎｍにある分光増感剤を含有することを要する。
【０１０９】
当該分光増感剤としては、例えばシアニン、メロシアニン、ポルフィリン、スピロ化合物、フェロセン、フルオレン、フルギド、イミダゾール、ペリレン、フェナジン、フェノチアジン、アクリジン、アクリドン、アゾ化合物、ジフェニルメタン、トリフェニルメタン、トリフェニルアミン、クマリン誘導体、キナクリドン、インジゴ、スチリル、ピリリウム化合物、ピロメテン化合物、ピラゾロトリアゾール化合物、ベンゾチアゾール化合部、バルビツール酸誘導体、チオバルビツール酸誘導体、ケトアルコールボレート錯体、等が挙げられる。
【０１１０】
上記のクマリン誘導体としては、例えば、特開平８−１２９２５８号公報のＢ−１からＢ−２２のクマリン誘導体、特開２００３−２１９０１号公報のＤ−１からＤ−３２のクマリン誘導体、特開２００２−３６３２０６号公報の１から２１のクマリン誘導体、特開２００２−３６３２０７号公報の１から４０のクマリン誘導体、特開２００２−３６３２０８号公報の１から３４のクマリン誘導体、特開２００２−３６３２０９号公報の１から５６のクマリン誘導体等が挙げられ、好ましく使用可能である。
【０１１１】
また、他の好ましく使用できる色素としては、例えば特開２０００−９８６０５号、特開２０００−１４７７６３号、特開２０００−２０６６９０号、特開２０００−２５８９１０号、特開２０００−３０９７２４号、特開２００１−０４２５２４号、特開２００２−２０２５９８号、特開２０００−２２１７９０号に記載の分光増感剤等が挙げられる。
【０１１２】
（高分子結合材）
本発明に係る感光層は、高分子結合材を含有する。
【０１１３】
本発明に係る高分子結合材は、感光層に含まれる成分を支持体上に担持し得るものであり、高分子結合材としては、アクリル系重合体、ポリビニルブチラール樹脂、ポリウレタン樹脂、ポリアミド樹脂、ポリエステル樹脂、エポキシ樹脂、フェノール樹脂、ポリカーボネート樹脂、ポリビニルブチラール樹脂、ポリビニルホルマール樹脂、シェラック、その他の天然樹脂等が使用出来る。また、これらを２種以上併用してもかまわない。
【０１１４】
好ましくはアクリル系のモノマーの共重合によって得られるビニル系共重合が好ましい。さらに、高分子結合材の共重合組成として、（ａ）カルボキシル基含有モノマー、（ｂ）メタクリル酸アルキルエステル、またはアクリル酸アルキルエステルの共重合体であることが好ましい。
【０１１５】
カルボキシル基含有モノマーの具体例としては、α，β−不飽和カルボン酸類、例えばアクリル酸、メタクリル酸、マレイン酸、無水マレイン酸、イタコン酸、無水イタコン酸等が挙げられる。その他、フタル酸と２−ヒドロキシメタクリレートのハーフエステル等のカルボン酸も好ましい。
【０１１６】
メタクリル酸アルキルエステル、アクリル酸アルキルエステルの具体例としては、メタクリル酸メチル、メタクリル酸エチル、メタクリル酸プロピル、メタクリル酸ブチル、メタクリル酸アミル、メタクリル酸ヘキシル、メタクリル酸ヘプチル、メタクリル酸オクチル、メタクリル酸ノニル、メタクリル酸デシル、メタクリル酸ウンデシル、メタクリル酸ドデシル、アクリル酸メチル、アクリル酸エチル、アクリル酸プロピル、アクリル酸ブチル、アクリル酸アミル、アクリル酸ヘキシル、アクリル酸ヘプチル、アクリル酸オクチル、アクリル酸ノニル、アクリル酸デシル、アクリル酸ウンデシル、アクリル酸ドデシル等の無置換アルキルエステルの他、メタクリル酸シクロヘキシル、アクリル酸シクロヘキシル等の環状アルキルエステルや、メタクリル酸ベンジル、メタクリル酸−２−クロロエチル、Ｎ，Ｎ−ジメチルアミノエチルメタクリレート、グリシジルメタクリレート、アクリル酸ベンジル、アクリル酸−２−クロロエチル、Ｎ，Ｎ−ジメチルアミノエチルアクリレート、グリシジルアクリレート等の置換アルキルエステルも挙げられる。
【０１１７】
さらに、高分子結合材は、共重合モノマーとして、下記（１）〜（１４）に記載のモノマー等を用いる事が出来る。
【０１１８】
１）芳香族水酸基を有するモノマー、例えばｏ−（又はｐ−，ｍ−）ヒドロキシスチレン、ｏ−（又はｐ−，ｍ−）ヒドロキシフェニルアクリレート等。
【０１１９】
２）脂肪族水酸基を有するモノマー、例えば２−ヒドロキシエチルアクリレート、２−ヒドロキシエチルメタクリレート、Ｎ−メチロールアクリルアミド、Ｎ−メチロールメタクリルアミド、４−ヒドロキシブチルメタクリレート、５−ヒドロキシペンチルアクリレート、５−ヒドロキシペンチルメタクリレート、６−ヒドロキシヘキシルアクリレート、６−ヒドロキシヘキシルメタクリレート、Ｎ−（２−ヒドロキシエチル）アクリルアミド、Ｎ−（２−ヒドロキシエチル）メタクリルアミド、ヒドロキシエチルビニルエーテル等。
【０１２０】
３）アミノスルホニル基を有するモノマー、例えばｍ−（又はｐ−）アミノスルホニルフェニルメタクリレート、ｍ−（又はｐ−）アミノスルホニルフェニルアクリレート、Ｎ−（ｐ−アミノスルホニルフェニル）メタクリルアミド、Ｎ−（ｐ−アミノスルホニルフェニル）アクリルアミド等。
【０１２１】
４）スルホンアミド基を有するモノマー、例えばＮ−（ｐ−トルエンスルホニル）アクリルアミド、Ｎ−（ｐ−トルエンスルホニル）メタクリルアミド等。
【０１２２】
５）アクリルアミド又はメタクリルアミド類、例えばアクリルアミド、メタクリルアミド、Ｎ−エチルアクリルアミド、Ｎ−ヘキシルアクリルアミド、Ｎ−シクロヘキシルアクリルアミド、Ｎ−フェニルアクリルアミド、Ｎ−（４−ニトロフェニル）アクリルアミド、Ｎ−エチル−Ｎ−フェニルアクリルアミド、Ｎ−（４−ヒドロキシフェニル）アクリルアミド、Ｎ−（４−ヒドロキシフェニル）メタクリルアミド等。
【０１２３】
６）弗化アルキル基を含有するモノマー、例えばトリフルオロエチルアクリレート、トリフルオロエチルメタクリレート、テトラフルオロプロピルメタクリレート、ヘキサフルオロプロピルメタクリレート、オクタフルオロペンチルアクリレート、オクタフルオロペンチルメタクリレート、ヘプタデカフルオロデシルメタクリレート、Ｎ−ブチル−Ｎ−（２−アクリロキシエチル）ヘプタデカフルオロオクチルスルホンアミド等。
【０１２４】
７）ビニルエーテル類、例えば、エチルビニルエーテル、２−クロロエチルビニルエーテル、プロピルビニルエーテル、ブチルビニルエーテル、オクチルビニルエーテル、フェニルビニルエーテル等。
【０１２５】
８）ビニルエステル類、例えばビニルアセテート、ビニルクロロアセテート、ビニルブチレート、安息香酸ビニル等。
【０１２６】
９）スチレン類、例えばスチレン、メチルスチレン、クロロメチルスチレン等。
【０１２７】
１０）ビニルケトン類、例えばメチルビニルケトン、エチルビニルケトン、プロピルビニルケトン、フェニルビニルケトン等。
【０１２８】
１１）オレフィン類、例えばエチレン、プロピレン、ｉ−ブチレン、ブタジエン、イソプレン等。
【０１２９】
１２）Ｎ−ビニルピロリドン、Ｎ−ビニルカルバゾール、４−ビニルピリジン等。
【０１３０】
１３）シアノ基を有するモノマー、例えばアクリロニトリル、メタクリロニトリル、２−ペンテンニトリル、２−メチル−３−ブテンニトリル、２−シアノエチルアクリレート、ｏ−（又はｍ−，ｐ−）シアノスチレン等。
【０１３１】
１４）アミノ基を有するモノマー、例えばＮ，Ｎ−ジエチルアミノエチルメタクリレート、Ｎ，Ｎ−ジメチルアミノエチルアクリレート、Ｎ，Ｎ−ジメチルアミノエチルメタクリレート、ポリブタジエンウレタンアクリレート、Ｎ，Ｎ−ジメチルアミノプロピルアクリルアミド、Ｎ，Ｎ−ジメチルアクリルアミド、アクリロイルモルホリン、Ｎ−ｉ−プロピルアクリルアミド、Ｎ，Ｎ−ジエチルアクリルアミド等。
【０１３２】
さらにこれらのモノマーと共重合し得る他のモノマーを共重合してもよい。
【０１３３】
さらに、高分子結合材は、側鎖にカルボキシル基および重合性二重結合を有するビニル系重合体であることが好ましい。例えば、上記ビニル系共重合体の分子内に存在するカルボキシル基に、分子内に（メタ）アクリロイル基とエポキシ基を有する化合物を付加反応させる事によって得られる、不飽和結合含有ビニル系共重合体も高分子結合材として好ましい。
【０１３４】
分子内に不飽和結合とエポキシ基を共に含有する化合物としては、具体的にはグリシジルアクリレート、グリシジルメタクリレート、特開平１１−２７１９６９号に記載のあるエポキシ基含有不飽和化合物等が挙げられる。また、上記ビニル系重合体の分子内に存在する水酸基に、分子内に（メタ）アクリロイル基とイソシアネート基を有する化合物を付加反応させる事によって得られる、不飽和結合含有ビニル系共重合体も高分子結合材として好ましい。分子内に不飽和結合とイソシアネート基を共に有する化合物としては、ビニルイソシアネート、（メタ）アクリルイソシアネート、２−（メタ）アクリロイルオキシエチルイソシアネート、ｍ−またはｐ−イソプロペニル−α，α´−ジメチルベンジルイソシアネートが好ましく、（メタ）アクリルイソシアネート、２−（メタ）アクリロイルオキシエチルイソシアネート等が挙げられる。
【０１３５】
側鎖にカルボキシル基および重合性二重結合を有するビニル系重合体は、全高分子結合材において、５０〜１００質量％であることが好ましく、１００質量％であることがより好ましい。
【０１３６】
なお、本発明の感光性平版印刷版材料においては、上記高分子結合材のうち、特に、Ｎ−ビニルピロリドンのホモポリマー又は共重合体を感光層に含有させることが、本発明に係る課題解決のために好ましい。
【０１３７】
Ｎ−ビニルピロリドンの共重合体を用いる場合、共重合させるモノマーには特に限定は無いが、酢酸ビニルを好ましく用いることができる。感光層中における高分子結合材の含有量は、１０〜９０質量％の範囲が好ましく、１５〜７０質量％の範囲が更に好ましく、２０〜５０質量％の範囲で使用することが感度の面から特に好ましい。
【０１３８】
（各種添加剤）
本発明に係る感光層には、上記各種成分の他に、感光性平版印刷版材料の製造中あるいは保存中において重合可能なエチレン性二重結合単量体の不要な重合を阻止するために、重合防止剤を添加することが好ましい。
【０１３９】
適当な重合防止剤としてはハイドロキノン、ｐ−メトキシフェノール、ジ−ｔ−ブチル−ｐ−クレゾール、ピロガロール、ｔ−ブチルカテコール、ベンゾキノン、４，４’−チオビス（３−メチル−６−ｔ−ブチルフェノール）、２，２’−メチレンビス（４−メチル−６−ｔ−ブチルフェノール）、Ｎ−ニトロソフェニルヒドロキシルアミン第一セリウム塩、２−ｔ−ブチル−６−（３−ｔ−ブチル−２−ヒドロキシ−５−メチルベンジル）−４−メチルフェニルアクリレート等が挙げられる。
【０１４０】
重合防止剤の添加量は、感光層の全固形分の質量に対して、約０．０１％〜約５％が好ましい。また必要に応じて、酸素による重合阻害を防止するためにベヘン酸やベヘン酸アミドのような高級脂肪酸誘導体等を添加したり、塗布後の乾燥の過程で感光性層の表面に偏在させてもよい。高級脂肪酸誘導体の添加量は、全組成物の約０．５％〜約１０％が好ましい。
【０１４１】
また、着色剤も使用することができ、着色剤としては、市販のものを含め従来公知のものが好適に使用できる。例えば、改訂新版「顔料便覧」，日本顔料技術協会編（誠文堂新光社）、カラーインデックス便覧等に述べられているものが挙げられる。
【０１４２】
顔料の種類としては、黒色顔料、黄色顔料、赤色顔料、褐色顔料、紫色顔料、青色顔料、緑色顔料、蛍光顔料、金属粉顔料等が挙げられる。具体的には、無機顔料（二酸化チタン、カーボンブラック、グラファイト、酸化亜鉛、プルシアンブルー、硫化カドミウム、酸化鉄、ならびに鉛、亜鉛、バリウム及びカルシウムのクロム酸塩等）及び有機顔料（アゾ系、チオインジゴ系、アントラキノン系、アントアンスロン系、トリフェンジオキサジン系の顔料、バット染料顔料、フタロシアニン顔料及びその誘導体、キナクリドン顔料等）が挙げられる。
【０１４３】
これらの中でも、使用する露光レーザーに対応した分光増感色素の吸収波長域に実質的に吸収を持たない顔料を選択して使用することが好ましく、この場合、使用するレーザー波長での積分球を用いた顔料の反射吸収が０．０５以下であることが好ましい。又、顔料の添加量としては、上記組成物の固形分に対し０．１〜１０質量％が好ましく、より好ましくは０．２〜５質量％である。
【０１４４】
上記の感光波長領域での顔料吸収及び現像後の可視画性の観点から、紫色顔料、青色顔料を用いるのが好ましい。このようなものとしては、例えばコバルトブルー、セルリアンブルー、アルカリブルーレーキ、フォナトーンブルー６Ｇ、ビクトリアブルーレーキ、無金属フタロシアニンブルー、フタロシアニンブルーフアーストスカイブルー、インダンスレンブルー、インジコ、ジオキサンバイオレット、イソビオランスロンバイオレット、インダンスロンブルー、インダンスロンＢＣ等を挙げることができる。これらの中で、より好ましくはフタロシアニンブルー、ジオキサンバイオレットである。
【０１４５】
また、感光層は、本発明の性能を損わない範囲で、界面活性剤を塗布性改良剤として含有することが出来る。その中でも好ましいのはフッ素系界面活性剤である。
【０１４６】
また、硬化皮膜の物性を改良するために、無機充填剤やジオクチルフタレート、ジメチルフタレート、トリクレジルホスフェート等の可塑剤等の添加剤を加えてもよい。これらの添加量は全固形分の１０％以下が好ましい。
【０１４７】
また、本発明に係る感光層の感光層塗布液を調製する際に使用する溶剤としては、例えば、アルコール：多価アルコールの誘導体類では、ｓｅｃ−ブタノール、イソブタノール、ｎ−ヘキサノール、ベンジルアルコール、ジエチレングリコール、トリエチレングリコール、テトラエチレングリコール、１，５−ペンタンジオール、又エーテル類：プロピレングリコールモノブチルエーテル、ジプロピレングリコールモノメチルエーテル、トリプロピレングリコールモノメチルエーテル、又ケトン類、アルデヒド類：ジアセトンアルコール、シクロヘキサノン、メチルシクロヘキサノン、又エステル類：乳酸エチル、乳酸ブチル、シュウ酸ジエチル、安息香酸メチル等が好ましく挙げられる。
【０１４８】
以上感光層塗布液について説明したが、本発明に係わる感光層は、これを用いて支持体上に塗設することにより構成される。
【０１４９】
本発明に係る感光層は支持体上の付き量としては、０．１ｇ／ｍ２〜１０ｇ／ｍ２が好ましく特に０．５ｇ／ｍ２〜５ｇ／ｍ２が好ましい。
【０１５０】
（支持体）
本発明に係る支持体は感光層を担持可能な板状体またはフィルム体であり、感光層が設けられる側に親水性表面を有するのが好ましい。
【０１５１】
本発明に係る支持体として、例えばアルミニウム、ステンレス、クロム、ニッケル等の金属板、また、ポリエステルフィルム、ポリエチレンフィルム、ポリプロピレンフィルム等のプラスチックフィルムに前述の金属薄膜をラミネートまたは蒸着したもの等が挙げられる。また、ポリエステルフィルム、塩化ビニルフィルム、ナイロンフィルム等の表面に親水化処理を施したもの等が使用できるが、アルミニウム支持体が好ましく使用される。アルミニウム支持体の場合、純アルミニウムまたはアルミニウム合金が用いられる。支持体のアルミニウム合金としては、種々のものが使用でき、例えば、珪素、銅、マンガン、マグネシウム、クロム、亜鉛、鉛、ビスマス、ニッケル、チタン、ナトリウム、鉄等の金属とアルミニウムの合金が用いられる。又アルミニウム支持体は、保水性付与のため、表面を粗面化したものが用いられる。
【０１５２】
アルミニウム支持体を用いる場合、粗面化（砂目立て処理）するに先立って表面の圧延油を除去するために脱脂処理を施すことが好ましい。脱脂処理としては、トリクレン、シンナー等の溶剤を用いる脱脂処理、ケシロン、トリエタノール等のエマルジョンを用いたエマルジョン脱脂処理等が用いられる。又、脱脂処理には、苛性ソーダ等のアルカリの水溶液を用いることもできる。脱脂処理に苛性ソーダ等のアルカリ水溶液を用いた場合、上記脱脂処理のみでは除去できない汚れや酸化皮膜も除去することができる。脱脂処理に苛性ソーダ等のアルカリ水溶液を用いた場合、支持体の表面にはスマットが生成するので、この場合には、燐酸、硝酸、硫酸、クロム酸等の酸、或いはそれらの混酸に浸漬しデスマット処理を施すことが好ましい。粗面化の方法としては、例えば、機械的方法、電解によりエッチングする方法が挙げられる。用いられる機械的粗面化法は特に限定されるものではないが、ブラシ研磨法、ホーニング研磨法が好ましい。電気化学的粗面化法も特に限定されるものではないが、酸性電解液中で電気化学的に粗面化を行う方法が好ましい。上記の電気化学的粗面化法で粗面化した後、表面のアルミニウム屑等を取り除くため、酸又はアルカリの水溶液に浸漬することが好ましい。酸としては、例えば、硫酸、過硫酸、弗酸、燐酸、硝酸、塩酸等が用いられ、塩基としては、例えば、水酸化ナトリウム、水酸化カリウム等が用いられる。これらの中でもアルカリの水溶液を用いるのが好ましい。表面のアルミニウムの溶解量としては、０．５〜５ｇ／ｍ２が好ましい。又、アルカリの水溶液で浸漬処理を行った後、燐酸、硝酸、硫酸、クロム酸等の酸或いはそれらの混酸に浸漬し中和処理を施すことが好ましい。機械的粗面化処理法、電気化学的粗面化法はそれぞれ単独で用いて粗面化してもよいし、又、機械的粗面化処理法に次いで電気化学的粗面化法を行って粗面化してもよい。
【０１５３】
粗面化処理の次には、陽極酸化処理を行うことができる。本発明において用いることができる陽極酸化処理の方法には特に制限はなく、公知の方法を用いることができる。陽極酸化処理を行うことにより、支持体上には酸化皮膜が形成される。
【０１５４】
陽極酸化処理された支持体は、必要に応じ封孔処理を施してもよい。これら封孔処理は、熱水処理、沸騰水処理、水蒸気処理、珪酸ソーダ処理、重クロム酸塩水溶液処理、亜硝酸塩処理、酢酸アンモニウム処理等公知の方法を用いて行うことができる。
【０１５５】
更に、これらの処理を行った後に、水溶性の樹脂、例えばポリビニルホスホン酸、スルホン酸基を側鎖に有する重合体および共重合体、ポリアクリル酸、水溶性金属塩（例えばホウ酸亜鉛）もしくは、黄色染料、アミン塩等を下塗りしたものも好適である。更に、特開平５−３０４３５８号公報に開示されているようなラジカルによって付加反応を起し得る官能基を共有結合させたゾル−ゲル処理基板も好適に用いられる。
【０１５６】
（塗布）
上記の感光層の感光層塗布液を従来公知の方法で上記の支持体上に塗布し、乾燥し、感光性平版印刷版材料を作製することが出来る。
【０１５７】
塗布液の塗布方法としては、例えばエアドクタコータ法、ブレードコータ法、ワイヤバー法、ナイフコータ法、ディップコータ法、リバースロールコータ法、グラビヤコータ法、キャストコーティング法、カーテンコータ法及び押し出しコータ法等を挙げることが出来る。
【０１５８】
感光層の乾燥温度は６０〜１６０℃の範囲が好ましく、より好ましくは７０〜１４０℃、特に好ましくは、８０〜１２０℃の範囲で乾燥することが好ましい。
【０１５９】
《画像露光》
本発明においては、本発明に係る感光性平版印刷版材料を、露光時の該感光性平版印刷版材料の版面の温度５０℃〜１３０℃の範囲でレーザー光源により画像情報を露光することを特徴とする。
【０１６０】
本発明において、本発明において、感光性平版印刷版材料の版面の温度とは、感光性平版印刷版材料の版面を縦横それぞれを９等分して分割した９箇所（９箇の矩形）について、それぞれの重心点に、支持体に対して感光層を有する側の表面に、熱電対をそれぞれ貼り付け測定した温度を指す。感光性平版印刷版材料の版面の温度は、各加熱装置における温度設定により制御することができる。
【０１６１】
本発明において、露光時の加熱については露光開始前３０秒から露光後６０秒までの間で加熱することが好ましい。加熱装置としてはセラミックヒーター等の輻射熱により加熱処理を行うもの、またはセラミックヒーター等により加熱した温風によって加熱処理を行うもの、マグネトロンにより発生させた所定波長の電磁波を画像記録層へ照射し、画像記録層中における水等の物質を共振させて加熱（電磁波加熱）するもの、電磁コイルからの高周波磁界を金属支持体に印加しこの支持体を誘導加熱するようにしても良い。版面の温度が５０℃〜１２０℃の範囲で任意の温度になるように調整出来るものが好ましい。
【０１６２】
本発明に係る感光性平版印刷版材料に画像記録する光源としては、発光波長が３５０〜４５０ｎｍのレーザー光の使用が好ましい。
【０１６３】
本発明に係る感光性平版印刷版材料を露光する光源としては、例えば、Ｈｅ−Ｃｄレーザー（４４１ｎｍ）、固体レーザーとしてＣｒ：ＬｉＳＡＦとＳＨＧ結晶の組合わせ（４３０ｎｍ）、半導体レーザー系として、ＫＮｂＯ３、リング共振器（４３０ｎｍ）、ＡｌＧａＩｎＮ（３５０ｎｍ〜４５０ｎｍ）、ＡｌＧａＩｎＮ半導体レーザー（市販ＩｎＧａＮ系半導体レーザー４００〜４１０ｎｍ）等を挙げることができる。
【０１６４】
レーザー露光の場合には、光をビーム状に絞り画像データに応じた走査露光が可能なので、マスク材料を使用せず、直接書込みを行うのに適している。
【０１６５】
又、レーザーを光源として用いる場合には、露光面積を微小サイズに絞ることが容易であり、高解像度の画像形成が可能となる。
【０１６６】
レーザーの走査方法としては、円筒外面走査、円筒内面走査、平面走査などがある。円筒外面走査では、記録材料を外面に巻き付けたドラムを回転させながらレーザー露光を行い、ドラムの回転を主走査としレーザー光の移動を副走査とする。円筒内面走査では、ドラムの内面に記録材料を固定し、レーザービームを内側から照射し、光学系の一部又は全部を回転させることにより円周方向に主走査を行い、光学系の一部又は全部をドラムの軸に平行に直線移動させることにより軸方向に副走査を行う。平面走査では、ポリゴンミラーやガルバノミラーとｆθレンズ等を組み合わせてレーザー光の主走査を行い、記録媒体の移動により副走査を行う。円筒外面走査及び円筒内面走査の方が光学系の精度を高め易く、高密度記録には適している。尚、本発明においては、１０μJ／ｃｍ２以上の版面エネルギー（版材上でのエネルギー）で画像露光されることが好ましく、その上限は５００μJ／ｃｍ２である。より好ましくは１０〜３００μJ／ｃｍ２である。このエネルギー測定には例えばＯｐｈｉｒＯｐｔｒｏｎｉｃｓ社製のレーザーパワーメーターＰＤＧＤＯ−３Ｗを用いることができる。
【０１６７】
《現像処理、平版印刷版作製、印刷》
本発明の「感光性平版印刷版材料の処理方法」においては、上記のごとくして、本発明に係る露光で画像露光をされた本発明に係る感光性平版印刷版材料は、低ｐＨ現像処理として本発明に係る水溶液により未露光部を除去し、平版印刷版を得て、印刷、を行うことができる。
【０１６８】
本発明の「感光性平版印刷版材料の処理方法」は、支持体上に、３５０〜４５０ｎｍに吸収極大をもつ分光増感剤、重合開始剤、共開始剤、重合性モノマー、及び高分子結合材を含有する感光層を最外層として有する感光性平版印刷版材料を露光時の該感光性平版印刷版材料の版面の温度５０℃〜１３０℃の範囲でレーザー光源により画像情報を露光し、水溶性樹脂及び界面活性剤を含有し温度２５℃でのｐＨが３．０〜９．０である水溶液により未露光部を除去し平版印刷版を得ることを特徴とする。
【０１６９】
〈現像処理〉
（本発明に係る水溶液）
本発明に係る水溶液は、未露光部を除去するための水溶液であり、水溶性樹脂及び界面活性剤を含有する。
【０１７０】
本発明に係る上記水溶性樹脂としては、アラビアガム、繊維素誘導体（例えば、カルボキシメチルセルロース、カルボキシエチルセルロース、メチルセルロース等）及びその変性体、ポリビニルアルコール及びその誘導体、ポリビニルピロリドン、ポリアクリルアミド及びその共重合体、ビニルメチルエーテル／無水マレイン酸共重合体、酢酸ビニル／無水マレイン酸共重合体、スチレン／無水マレイン酸共重合体等が挙げられる。これらの水溶性樹脂の含有量は、組成物中に０．１〜５０質量％、より好ましくは０．５〜３．０質量％が適当である。
【０１７１】
また、本発明に係る上記界面活性剤としてはアニオン界面活性剤又はノニオン界面活性剤が挙げられる。例えば、アニオン型界面活性剤としては、脂肪酸塩類、アビエチン酸塩類、ヒドロキシアルカンスルホン酸塩類、アルカンスルホン酸塩類、ジアルキルスルホコハク酸塩類、直鎖アルキルベンゼンスルホン酸塩類、分岐鎖アルキルベンゼンスルホン酸塩類、アルキルナフタレンスルホン酸塩類、アルキルフェノキシポリオキシエチレンプロピルスルホン酸塩類、ポリオキシエチレンアルキルスルホフェニルエーテル塩類、ポリオキシエチレンアリールエーテルスルホン酸塩、ポリオキシエチレンナフチルエーテルスルホン酸塩、Ｎ−メチル−Ｎ−オレイルタウリンナトリウム類、Ｎ−アルキルスルホコハク酸モノアミドニナトリウム塩類、石油スルホン酸塩類、硝酸化ヒマシ油、硫酸化牛脂油、脂肪酸アルキルエステルの硫酸エステル塩類、アルキル硝酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン−無水マレイン酸共重合物の部分ケン化物類、オレフィン−無水マレイン酸共重合物の部分ケン化物類、ナフタレンスルホン酸塩ホルマリン縮合物類等が挙げられる。これらの中でもジアルキルスルホコハク酸塩類、アルキル硫酸エステル塩類及びアルキルナフタレンスルホン酸塩類が特に好ましく用いられる。
【０１７２】
又、ノニオン界面活性剤としては、ポリオキシエチレンアルキルエーテル類、ポリオキシエチレンアルキルフェニルエーテル類、ポリオキシエチレンアリールエーテル類、ポリオキシエチレンナフチルエーテル、ポリオキシエチレンポリスチリルフェニルエーテル、ポリオキシエチレンポリオキシプロピレンアルキルエーテル、グリセリン脂肪酸部分エステル類、ソルビタン脂肪酸部分エステル類、ペンタエリスリトール脂肪酸部分エステル類、プロピレングリコールモノ脂肪酸エステル、ショ糖脂肪酸部分エステル、ポリオキシエチレンソルビタン脂肪酸部分エステル類、ポリオキシエチレンソルビトール脂肪酸部分エステル類、ポリエチレングリコール脂肪酸エステル類、ポリグリセリン脂肪酸部分エステル類、ポリオキシエチレン化ひまし油類、ポリオキシエチレングリセリン脂肪酸部分エステル類、脂肪酸ジエタノールアミド類、Ｎ，Ｎ−ビス−２−ヒドロキシアルキルアミン類、ポリオキシエチレンアルキルアミン、トリエタノールアミン脂肪酸エステル、トリアルキルアミンオキシド等が挙げられる。その中でもポリオキシエチレンアルキルフェニルエーテル類、ポリオキシエチレンポリエキシプロピレンアルキルエーテル、ポリオキシエチレン−ポリオキシプロピレンブロックポリマー類等が好ましく用いられる。又、弗素系、シリコン系のアニオン、ノニオン界面活性剤も同様に使用することができる。
【０１７３】
また、好ましい界面活性剤の例として、特開２００４−１６７９０３号、特開２００４−２３０６５０号、特開２００５−４３３９３号公報に記載の平版印刷版用版面保護剤に添加する界面活性剤が挙げられる。
【０１７４】
これら界面活性剤は２種以上併用することもできる。例えば互いに異なる２種以上を併用することもできる。例えば互いに異なる２種以上のアニオン界面活性剤の併用やアニオン界面活性剤とノニオン界面活性剤の併用が好ましい。上記界面活性剤の使用量は特に限定する必要はないが、好ましくは後処理液の０．０１〜２０質量％である。
【０１７５】
本発明に係る水溶液のｐＨは、３．０から９．０の範囲で用いることが出来る。酸性領域ｐＨ３〜６の範囲で使用する場合には水溶液中に鉱酸、有機酸又は無機塩等を添加して調節する。その添加量は０．０１〜２質量％が好ましい。例えば鉱酸としては硝酸、硫酸、リン酸及びメタリン酸等が挙げられる。又、有機酸としては、クエン酸、酢酸、蓚酸、マロン酸、ｐ−トルエンスルホン酸、酒石酸、リンゴ酸、乳酸、レブリン酸、フィチン酸及び有機ホスホン酸等が挙げられる。
【０１７６】
更に無機塩としては、硝酸マグネシウム、第１リン酸ナトリウム、第２リン酸ナトリウム、硫酸ニッケル、ヘキサメタン酸ナトリウム、トリポリリン酸ナトリウム等が挙げられる。鉱酸、有機酸又は無機塩等の少なくとも１種もしくは２種以上を併用してもよい。塩基性領域ｐＨ８〜９で用いる場合には、水溶性有機塩基、無機塩基を添加して該ｐＨに調節することが出来る。好ましいのは水溶性有機塩基で、トリエタノールアミン、ジエタノールアミン、エタノールアミン等が挙げられる。
【０１７７】
また本発明に係る水溶液には、防腐剤、消泡剤等を添加することができる。
【０１７８】
例えば防腐剤としてはフェノール又はその誘導体、ｏ−フェニルフェノール、ｐ−クロロメタクレゾール、ヒドロキシ安息香酸アルキルエステル、ホルマリン、イミダゾール誘導体、デヒドロ酢酸ナトリウム、４−イソチアゾリン−３−オン誘導体、ベンゾイソチアゾリン−３−オン、ベンズトリアゾール誘導体、アミジングアニジン誘導体、四級アンモニウム塩類、ピリジン、キノリン、グアニジン等の誘導体、ダイアジン、トリアゾール誘導体、オキサゾール、オキサジン誘導体等が挙げられる。好ましい添加量は、細菌、カビ、酵母等に対して、安定に効力を発揮する量であって、細菌、カビ、酵母の種類によっても異なるが、使用時の版面保護剤に対して０．０１〜４質量％の範囲が好ましく、又種々のカビ、殺菌に対して効力のある様に２種以上の防腐剤を併用することが好ましい。又、消泡剤としてはシリコン消泡剤が好ましい。その中で乳化分散型及び可溶化等が何れも使用できる。好ましくは０．０１〜１．０質量％の範囲が最適である。
【０１７９】
更にキレート化合物を添加してもよい。好ましいキレート化合物としては、例えば、エチレンジアミンテトラ酢酸、そのカリウム塩、そのナトリウム塩；ジエチレントリアミンペンタ酢酸、そのカリウム塩、そのナトリウム塩；トリエチレンテトラミンヘキサ酢酸、そのナトリウム塩；エチレンジアミンジコハク酸、そのカリウム塩、そのナトリウム塩；トリエチレンテトラミンヘキサ酢酸、そのカリウム塩、そのナトリウム塩、ヒドロキシエチルエチレンジアミントリ酢酸、そのカリウム塩、そのナトリウム塩：ニトリロトリ酢酸、そのナトリウム塩；１−ヒドロキシエタン−１，１−ジホスホン酸、そのカリウム塩、そのナトリウム塩；アミノトリ（メチレンホスホン酸）、そのカリウム塩、そのナトリウム塩等の様な有機ホスホン酸類或いはホスホノアルカントリカルボン酸類を挙げることが出来る。上記キレート剤のナトリウム塩、カリウム塩の代わりに有機アミンの塩も有効である。これらキレート剤はガム液組成中に安定に存在し、印刷性を阻害しないものが選ばれる。添加量としては０．００１〜１．０質量％が適当である。
【０１８０】
上記成分の他、必要により感脂化剤も添加することができる。例えばテレピン油、キシレン、トルエン、ローヘプタン、ソルベントナフサ、ケロシン、ミネラルスピリット、沸点が約１２０℃〜約２５０℃の石油留分等の炭化水素類、例えばジブチルフタレート、ジヘブチルフタレート、ジ−ｎ−オクチルフタレート、ジ（２−エチルヘキシル）フタレート、ジノニルフタレート、ジデシルフタレート、ジラウリルフタレート、ブチルベンジルフタレート等のフタル酸ジエステル剤、例えばジオクチルアジペート、ブチルグリコールアジペート、ジオクチルアゼレート、ジブチルセバケート、ジ（２−エチルヘキシル）セバケート、ジオクチルセバケート等の脂肪族二塩基酸エステル類、例えばエポキシ化大豆油等のエポキシ化トリグリセリド類、例えばトリクレジルフォスフェート、トリオクチルフォスフェート、トリスクロルエチルフォスフェート等のリン酸エステル類、例えば安息香酸ベンジル等の安息香酸エステル類等の凝固点が１５℃以下で、１気圧下での沸点が３００℃以上の可塑剤が含まれる。更にカプロン酸、エナント酸、カプリル酸、ヘラルゴン酸、カプリン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸、イソ吉草酸等の飽和脂肪酸とアクリル酸、クロトン酸、イソクロトン酸、ウンデシレン酸、オレイン酸、エライジン酸、セトレイン酸、ニルカ酸、ブテシジン酸、ソルビン酸、リノール酸、リノレン酸、アラキドン酸、プロピオール酸、ステアロール酸、イワシ酸、タリリン酸、リカン酸等の不飽和脂肪酸も挙げられる。より好ましくは５０℃において液体である脂肪酸であり、更に好ましくは炭素数が５〜２５であり、最も好ましくは炭素数が８〜２１である。これらの感脂化剤は１種もしくは２種以上併用することもできる。使用量として好ましい範囲は０．０１〜１０質量％、より好ましい範囲は０．０５〜５質量％である。
【０１８１】
なお、本発明においては、本発明の感光性平版印刷版材料は、平版印刷版の作製の際、露光時の該感光性平版印刷版材料の版面の温度５０℃〜１３０℃の範囲で３５０ｎｍから４５０ｎｍの範囲内に発光波長を持つレーザー光源により画像情報を露光・記録した後の未露光部が、水溶性樹脂及び界面活性剤を含有し温度２５℃でのｐＨが３．０〜９．０である水溶液により除去される（平版印刷版とする）ことができることを特徴とするが、未露光部分を好適に除去できるようにするためには種々の手段が採られ得る。
【０１８２】
例えば、本発明においては、感光性平版印刷版材料の感光層に含有させる重合性モノマーの種類や含有量の適切条件の選択によって未露光部分の除去を可能とすることが好ましい態様の一つである。この態様の、例としては、感光層に含有させる重合性モノマーとして、少なくとも分子内にヒドロキシル基を有する重合性化合物を選ぶこと、高分子結合材として、少なくともＮ−ビニルピロリドンのホモポリマー又は共重合体を選ぶことが、好ましい。
【０１８３】
また、未露光部分を除去できるようにするためには他の手段としては、本発明に係る感光性平版印刷材料に露光時の該感光性平版印刷版材料の版面の温度５０℃〜１３０℃の範囲でレーザー光源により画像情報を露光・記録した後、版面の温度が８０℃〜１６０℃になるように加熱する工程を経て、当該水溶液により未露光部を除去する方法が好ましい。
【０１８４】
（自動現像機）
本発明に係る感光性平版印刷版材料の未露光部を水溶性樹脂及び界面活性剤を含有し温度２５℃でのｐＨが３．０〜９．０である水溶液により除去するのには一般感光性平版印刷版材料の現像処理に用いる自動現像機を使用するのが有利である。
【０１８５】
未露光部を水溶性樹脂及び界面活性剤を含有し温度２５℃でのｐＨが３．０〜９．０である水溶液により除去する工程には、通常の一般感光性平版印刷版材料の現像処理に用いる自動現像機の現像浴を用いることが出来る。該現像浴は版面をローラー状のブラシにより擦る機構が付与されており該水溶液を一定温度に調整できる機構を有していることが好ましい。温度調節は２０〜３５℃の範囲で任意に設定できることが好ましい。また、自動的に該水溶液を必要量補充する機構が付与されており、好ましくは一定量を超える該水溶液は、排出する機構が付与されており、好ましくは、通版を検知する機構が付与されており、好ましくは通版の検知を基に版の処理面積を推定する機構が付与されており、好ましくは通版の検知及び／又は処理面積の推定を基に補充しようとする補充液の補充量及び／又は補充タイミングを制御する機構が付与されており、好ましくは該水溶液の温度を制御する機構が付与されており、好ましくは該水溶液のｐＨ及び／又は電導度を検知する機構が付与されており、好ましくは該水溶液のｐＨ及び／又は電導度を基に補充しようとする補充液及び／又は水の補充量及び／又は補充タイミングを制御する機構が付与されている。
【０１８６】
〈平版印刷版を用いての印刷〉
上記現像処理により得られた平版印刷版を用いて印刷することができる。
【０１８７】
平版印刷版原版をレーザーで画像様に露光した後、現像処理を行うと画像記録層の露光部においては露光により硬化した画像記録層が、親油性表面を有する油性インキ受容部を形成する。一方、未露光部においては、現像によって、未硬化の画像記録層が溶解しまたは分散して除去され、その部分に親水性の表面が露出する。その結果、水性成分は露出した親水性の表面に付着し、油性インキは露光領域の画像記録層に着肉し、印刷が開始される。ここで、最初に版面に供給されるのは、水性成分でもよく、油性インキでもよいが、水性成分が未露光部の画像記録層により汚染されることを防止する点で、最初に油性インキを供給するのが好ましい。水性成分及び油性インキとしては、通常の平版印刷用の湿し水と印刷インキが用いられる。
【０１８８】
《機上現像印刷》
また、本発明においては、本発明に係る感光性平版印刷版材料を用い、本発明に係る露光方法、即ち、本発明に係る特定の温度に加温下、画像露光することにより、機上現像印刷、即ち、感光性平版印刷版材料を画像露光、機上現像印刷（いわゆる、平版印刷版を取り出すことなしに直接印刷）することを好適に行うこともできる。
【０１８９】
本発明の平板印刷版作成方法は、支持体上に、３５０〜４５０ｎｍに吸収極大をもつ分光増感剤、重合開始剤、共開始剤、重合性モノマー、及び高分子結合材を含有する感光層を最外層として有する感光性平版印刷版材料を、露光時の該感光性平版印刷版材料の版面の温度５０℃〜１３０℃の範囲でレーザー光源により画像情報を露光し、印刷インキと湿し水とを供給して非画像部を除去することを特徴とする。そして、引き続き、機上印刷することができる。
【０１９０】
平版印刷版原版をレーザーで画像様に露光した後、湿式現像処理工程等の現像処理工程を経ることなく水性成分と油性インキを供給して印刷すると、画像記録層の露光部においては露光により硬化した画像記録層が、親油性表面を有する油性インキ受容部を形成する。一方、未露光部においては、供給された水性成分及び／または油性インキによって、未硬化の画像記録層が溶解しまたは分散して除去され、その部分に親水性の表面が露出する。その結果、水性成分は露出した親水性の表面に付着し、油性インキは露光領域の画像記録層に着肉し、印刷が開始される。ここで、最初に版面に供給されるのは、水性成分でもよく、油性インキでもよいが、水性成分が未露光部の画像記録層により汚染されることを防止する点で、最初に油性インキを供給するのが好ましい。水性成分及び油性インキとしては、通常の平版印刷用の湿し水と印刷インキが用いられる。
【実施例】
【０１９１】
以下、実施例を挙げて本発明を詳細に説明するが、本発明はこれらに限定されない。尚、特に断りない限り、実施例中の「部」の表示は、「質量部」を表す。
【０１９２】
実施例１
［支持体の作製］
厚さ０．３０ｍｍ、幅１０３０ｍｍのＪＩＳ  Ａ  １０５０アルミニウム板を用いて以下のように連続的に処理を行った。
【０１９３】
（ａ）アルミニウム板を苛性ソーダ濃度２．６質量％、アルミニウムイオン濃度６．５質量％、温度７０℃でスプレーによるエッチング処理を行い、アルミニウム板を０．３ｇ／ｍ２溶解した。その後スプレーによる水洗を行った。
【０１９４】
（ｂ）温度３０℃の硝酸濃度１質量％水溶液（アルミニウムイオン０．５質量％含む）で、スプレーによるデスマット処理を行い、その後スプレーで水洗した。
【０１９５】
（ｃ）６０Ｈｚの交流電圧を用いて連続的に電気化学的な粗面化処理を行った。この時の電解液は、塩酸１．１質量％、アルミニウムイオン０．５質量％、酢酸０．５質量％含む。温度２１℃であった。交流電源は電流値がゼロからピークに達するまでの時間ＴＰが２ｍｓｅｃの正弦波交流を用いて、カーボン電極を対極として電気化学的な粗面化処理を行った。電流密度は実効値で、５０Ａ／ｄｍ２で、通電量は９００Ｃ／ｄｍ２であった。その後、スプレーによる水洗を行った。
【０１９６】
（ｄ）温度６０℃の燐酸濃度２０質量％水溶液（アルミニウムイオンを０．５質量％含む）で、１０秒間デスマット処理を行い、その後スプレーによる水洗を行った。
【０１９７】
（ｅ）既存の二段給電電解処理法の陽極酸化装置（第一および第二電解部長各６ｍ、第一給電部長３ｍ、第二給電部長３ｍ、第一及び第二給電電極長各２．４ｍ）を使って電解部の硫酸濃度１７０ｇ／リットル（アルミニウムイオンを０．５質量％含む）、温度３８℃で陽極酸化処理を行った。その後スプレーによる水洗を行った。
【０１９８】
この時、陽極酸化装置においては、電源からの電流は、第一給電部に設けられた第一給電電極に流れ、電解液を介して板状アルミニウムに流れ、第一電解部で板状アルミニウムの表面に酸化皮膜を生成させ、第一給電部に設けられた電解電極を通り、電源に戻る。
【０１９９】
一方、電源からの電流は、第二給電部に設けられた第二給電電極に流れ、同様に電解液を介して板状アルミニウムに流れ、第二電解部で板状アルミニウムの表面に酸化皮膜を生成させるが、電源から第一給電部に給電される電気量と電源から第二給電部に給電される電気量は同じであり、第二給電部における酸化皮膜面での給電電流密度は、約２５Ａ／ｄｍ２であった。第二給電部では、１．３５ｇ／ｍ２の酸化皮膜面から給電することになった。最終的な酸化皮膜量は２．７ｇ／ｍ２であった。更に、スプレー水洗後、０．４質量％のポリビニルホスホン酸溶液中に３０秒浸漬し、親水化処理した。温度は８５℃であった。その後スプレー水洗し、赤外線ヒーターで乾燥した。この時、表面の中心線平均粗さ（Ｒａ）は０．６５μｍであった。
【０２００】
（感光性平版印刷版材料１の作製）
上記支持体上に、下記組成の光重合性感光層塗工液を、乾燥時１．５ｇ／ｍ２になるようワイヤーバーで塗布し、９５℃で１．５分間乾燥して感光性平版印刷版材料１（光重合感光層塗布試料）を作製した。
【０２０１】
（光重合性感光層塗工液）
バインダーＡ（下記構造）                                            ５．０部
重合性モノマー（ジペンタエリスリトールペンタアクリレート、日本化薬（株）製ＳＲ３９９Ｅ）                                                            ５．０部
増感色素Ａ（下記構造）                                          ０．７部
重合開始剤：２，４，５，２’，４’，５’−ヘキサフェニルビイミダゾール
０．５部
共開始剤Ａ（下記構造）                                        ０．２５部
アセチレン系界面活性剤（サーフィノール４６５；エアプロダクツ社製）  ０．５部
フタロシアニン顔料分散液ＭＨＩ＃４５４（御国色素製）                ３．０部
ポリオキシエチレン−ポリオキシプロピレン縮合物                    ０．０４部
テトラエチルアミン塩酸塩                                          ０．０１部
１−メトキシ−２−プロパノール                                      １３５部
【０２０２】
【化２２】
2009276599.tif 000023
【０２０３】
（感光性平版印刷版材料２の作製）
感光性平版印刷版材料１の作製において、上記感光層を塗布した後、更に、下記処方の保護層を乾燥塗布量が２ｇ／ｍ２となるように塗布し、１２０℃１分間乾燥して感光性平版印刷版材料２を作製した。
【０２０４】
（保護層）
ポリビニルアルコール（鹸化度９８モル％、重合度８００）                ８０部
ポリビニルピロリドン（分子量５万）                                １９．５部
界面活性剤（サーフィノール４６５：日信化学工業社製）                ０．５部
水                                                                  ９００部
《処理、評価》
〈感度〉
（露光）
感光性平版印刷版材料に、４０５ｎｍ、６０ｍＷのレーザーにて２４００ｄｐｉ（ｄｐｉとは、２．５４ｃｍ当たりのドット数を表す。）で露光を、表１記載の版面温度にて、行った。尚、露光の際には露光パターンは、１００％画像部、および、Ｔｉｍｅｓ  Ｎｅｗ  Ｒｏｈｍａｎフォント、３ポイントから１０ポイントサイズ、アルファベット大文字と小文字の抜き文字の、原稿画像データを使用した。
【０２０５】
（現像処理、平版印刷版の作製）
上記露光後の感光性平版印刷版材料を下記組成の水溶液（１）にて２５℃で表１記載の現像時間で現像を行って平版印刷版を得た。
【０２０６】
得られた平版印刷版の版面に記録された１００％画像部において、膜減りが観察されない最低露光エネルギー量を記録エネルギーとし感光性平版印刷版材料の感度を示す指標として示す。記録エネルギーが小さいほど高感度であることを示す。
【０２０７】
（水溶液（１））
白色デキストリン                                                ５．０質量％
ヒドロキシプロピルエーテル化デンプン                          １０．０質量％
アラビアガム                                                    １．０質量％
燐酸第１アンモン                                                ０．１質量％
ジラウリルコハク酸ナトリウム                                  ０．１５質量％
ポリオキシエチレンナフチルエーテル                              ０．５質量％
ポリオキシエチレンポリオキシプロピレンのブロック共重合体（エチレンオキシド比５０ｍｏｌ％、分子量５０００）                                      ０．３質量％
エチレングリコール                                              １．０質量％
１，２ベンゾイソチアゾリン−３−オン                        ０．００５質量％
リン酸                          （２５℃においてｐＨ＝３．０となる量を添加）
〈非画像部の地汚れ耐性〉
得られた平版印刷版について、ＨｅｉｄｅｌＢｅｒｇ社製の印刷機、マゼンタのインク、を用いて、コート紙で５０００枚印刷後に印刷物を目視で観察し、非画像部の地汚れの有無を確認し、非画像部の地汚れ耐性を示す指標として、下記基準に則り評価して示す。ランク５は地汚れが全く観察されない状態である。ランク３未満は使用に耐えない地汚れである。
【０２０８】
〈スラッジ発生耐性〉
未露光の感光性平版印刷版材料を２５ｍ２／Ｌ現像処理を行い、処理後の液を採取し４０℃２週間加熱し、スラッジを目視で観察し、スラッジ発生耐性を示す指標として、下記基準に則り評価して示す。３ランク以上は実用上問題ないレベルである。
【０２０９】
結果を、表１に示す。
【０２１０】
【表１】
2009276599.tif 000024
【０２１１】
表１から明らかなように、本発明の場合には、感度に優れ、非画像部の地汚れ耐性、スラッジ発生耐性、にも優れていることがわかる。
【０２１２】
本発明の場合には、短波光（波長３５０〜４５０ｎｍ、低エネルギー）画像露光タイプの光重合型の感光性平版印刷版材料を用いるにもかかわらず、特定な感光性平版印刷版材料を用い特定な画像露光をすること（画像形成方法）によって高感度化することにより、特には、低ｐＨでの現像処理でも高感度で、非画像部の地汚れ耐性、スラッジ発生耐性、に優れた、平板印刷版作成方法、および感光性平版印刷版材料の処理方法（平版印刷版の作製方法（低ｐＨ現像処理、平版印刷版の作製、印刷方法））、を提供できることがわかる。
【０２１３】
実施例２
《露光、機上現像印刷》
実施例１記載の感光性平版印刷版材料（表２に記載の種類）について、実施例１記載のように露光した後、現像処理することなく三菱重工業（株）製ＤＡＩＹＡ１Ｆ−１印刷機のシリンダーに取り付け、印刷インキ（大日本インキ化学工業社製の、大豆油インキ”ナチュラリス１００”）及び湿し水（東京インク（株）製Ｈ液ＳＧ−５１濃度１．５質量％）を用い印刷を行った。
【０２１４】
〈非画像部の地汚れ耐性〉
上記《露光、機上現像印刷》を行い、コート紙で５０００枚印刷後に、印刷物を目視で観察し非画像部の地汚れの有無を確認し非画像部の地汚れ耐性を示す指標として、下記基準に則り評価して示す。ランク５は地汚れが全く観察されない状態である。ランク３未満は使用に耐えない地汚れである。
【０２１５】
〈白色光安全性〉
未露光の感光性平版印刷版材料（表２に記載の種類）を白色蛍光灯下に置き、１０００Ｌｘの光量にて曝射を行い、後、上記機上現像印刷を行い、印刷後に印刷物を目視で観察し、インキ汚れが生じない曝射時間を計測し、白色光安全性を示す指標として示す。時間が長いほど白色光安全性が良好である。
【０２１６】
〈耐刷性〉
実施例１記載の感光性平版印刷版材料（表２に記載の種類）について、上記《露光、機上現像印刷》を行い、印刷機上で未露光部が除去された後、印刷用紙におけるベタ部の濃度が０．１低下したときの印刷枚数を耐刷性を示す指標として示す。
【０２１７】
結果を、表２に示す。
【０２１８】
【表２】
2009276599.tif 000025
【０２１９】
表２から明らかなように、本発明の場合には、非画像部の地汚れ耐性、白色光安全性耐刷性、に優れ、耐刷性にも優れていることがわかる。
【０２２０】
本発明の場合には、短波光（波長３５０〜４５０ｎｍ、低エネルギー）画像露光タイプの光重合型の感光性平版印刷版材料を用いるにもかかわらず、特定な感光性平版印刷版材料を用い特定な画像露光をすること（画像形成方法）によって高感度化することにより、また、特には、機上現像印刷でも高感度で、耐刷性、白色光安全性に優れた、平板印刷版作成方法（更には機上現像平版印刷方法）を提供できることがわかる。